ПОЛИМЕРНАЯ КОМПОЗИЦИЯ И ВАРИАНТЫ ЕЕ ПРИМЕНЕНИЯ

1. Полимерная композиция, включающая:
- первый базовый полимер, который представляет собой сополимер (мет)акриламида и по меньшей мере одного катионного первого мономера,
- второй полимер, который представляет собой сополимер (мет)акриламида и по меньшей мере одного катионного второго мономера, причем второй полимер полимеризуется в присутствии первого базового полимера,
причем первый базовый полимер имеет более высокую катионность, чем второй полимер, причем разница в катионности первого базового полимера и второго полимера составляет по меньшей мере 3 мол.%, предпочтительно по меньшей мере 5 мол.%, более предпочтительно по меньшей мере 7 мол.%, и
причем полимерная композиция имеет динамическую вязкость >2,0 мПа·сек, будучи растворенной и измеренной при содержании твердого вещества 0,1 вес.% в водном растворе NaCl (1 М) при 25°С, с использованием вискозиметра Брукфильда DVII T с UL-адаптером.
2. Полимерная композиция по п. 1, отличающаяся тем, что полимерная композиция находится в форме сухого дисперсного продукта.
3. Полимерная композиция по п. 2, отличающаяся тем, что полимерная композиция имеет содержание твердых веществ по меньшей мере 80 вес.%, предпочтительно по меньшей мере 85 вес.%, более предпочтительно по меньшей мере 90 вес.%.
4. Полимерная композиция по любому из пп. 1, 2 или 3, отличающаяся тем, что полимерная композиция имеет плотность заряда не более 5,0 мэкв/г, предпочтительно не более 3,0 мэкв/г, более предпочтительно не более 2,0 мэкв/г.
5. Полимерная композиция по любому из пп. 1-4, отличающаяся тем, что первый и/или второй мономер выбираются из 2-(диметиламино)этилакрилата (ADAM), хлорида [2-(акрилоилокси)этил]триметиламмония (ADAM-Cl), бензилхлорида 2-(диметиламино)этилакрилата, диметилсульфата 2-(диметиламино)этилакрилата, 2-диметиламиноэтилметакрилата (MADAM), хлорида [2-(метакрилоилокси)этил]триметиламмония (MADAM-Cl), диметилсульфата 2-диметиламиноэтилметакрилата, хлорида [3-(акрилоиламино)пропил]триметиламмония (APTAC), хлорида [3-(метакрилоиламино)пропил]триметиламмония (MAPTAC), и хлорида диаллилдиметиламмония (DADMAC).
6. Полимерная композиция по любому из пп. 1-5, отличающаяся тем, что катионный первый мономер и катионный второй мономер отличаются друг от друга, причем катионный первый мономер предпочтительно представляет собой хлорид диаллилдиметиламмония, и катионный второй мономер представляет собой хлорид [2-(акрилоилокси)этил]триметиламмония.
7. Полимерная композиция по любому из пп. 1-4, отличающаяся тем, что второй полимер имеет катионность не более 60 мол.%, предпочтительно не более 50 мол.%, более предпочтительно не более 20 мол.%, еще более предпочтительно не более 15 мол.%, наиболее предпочтительно не более 10 мол.%.
8. Полимерная композиция по любому из пп. 1-7, отличающаяся тем, что первый базовый полимер имеет катионность не более 80 мол.%, предпочтительно не более 60 мол.%, более предпочтительно не более 40 мол.%, еще более предпочтительно не более 30 мол.%.
9. Полимерная композиция по любому из пп. 1-8, отличающаяся тем, что средневзвешенная молекулярная масса первого базового полимера составляет <1000000 г/моль, предпочтительно <200000 г/моль, более предпочтительно <100000 г/моль, еще более предпочтительно <50000 г/моль.
10. Полимерная композиция по любому из пп. 1-9, отличающаяся тем, что композиция включает не более 20 вес.%, предпочтительно не более 15 вес.%, более предпочтительно не более 12,5 вес.%, еще более предпочтительно не более 10 вес.%, первого базового полимера.
11. Полимерная композиция по любому из пп. 1-10, отличающаяся тем, что полимерная композиция имеет динамическую вязкость >3 мПа·сек, предпочтительно >3,7 мПа·сек, более предпочтительно >4,5 мПа·сек, по измерению при содержании твердых веществ 0,1 вес.% в водном растворе NaCl (1 М), при 25°С, с использованием вискозиметра Брукфильда DVII T с UL-адаптером.
12. Применение полимерной композиции по любому из пп. 1-11 для обезвоживания шлама.
13. Применение по п. 12, отличающееся тем, что дозировка полимерной композиции составляет <20 кг/тонну сухого шлама, предпочтительно <5 кг/тонну сухого шлама, более предпочтительно <3 кг/тонну сухого шлама.
14. Применение полимерной композиции по любому из пп. 1-11 в качестве дренирующего агента в производстве бумаги или картона.
15. Применение по п. 14, отличающееся тем, что дозировка полимерной композиции составляет 0,05-1,0 кг/тонну сухой бумаги, предпочтительно 0,1-0,5 кг/тонну сухой бумаги.
16. Способ получения бумаги или картона, каковой способ включает
- получение исходного волокнистого сырья,
- добавление дренирующего агента к исходному волокнистому сырью,
- формование исходного волокнистого сырья с образованием волокнистого полотна,
причем дренирующий агент включает полимерную композицию по любому из пп. 1-11.
17. Способ по п. 17, отличающийся обеспечением исходному волокнистому сырью возможности проходить через ряд стадий приложения сдвиговой нагрузки, и добавлением дренирующего агента, включающего полимерную композицию, к исходному волокнистому сырью за 3-60 секунд, предпочтительно за 4-15 секунд, до формования волокнистого полотна.